(57)【要約】【課題】高い引張弾性率を有するフラットヤーンを安定量産できて生産性が良好なフラットヤーンの製造方法、また、高い引張弾性率を有するフラットヤーンを使用して、高い曲げ弾性率と衝撃強度を兼ね備えたクロス積層体の製造方法を提供する。【解決手段】重量平均分子量が５０万〜７０万であるホモポリプロピレンからなる中間層の両面に、少なくともランダムポリプロピレンを含む表面層をそれぞれ積層してなる帯状体を、ホモポリプロピレンの融点よりも高い温度で１２〜１４倍の延伸倍率で一軸延伸してフラットヤーンを製造することを特徴とするフラットヤーンの製造方法、および製造されたフラットヤーンを縦糸及び横糸の何れか一方又は両方に用いて布状体を形成し、次いで布状体を常温常圧で複数枚積層し、次いで加熱圧縮し、次いで冷却圧縮してクロス積層体を製造することを特徴とするクロス積層体の製造方法によって解決される。【選択図】図２
2014019981.tif 000002
【特許請求の範囲】
【請求項１】
重量平均分子量が５０万〜７０万であるホモポリプロピレンからなる中間層の両面に、少なくともランダムポリプロピレンを含む表面層をそれぞれ積層してなる帯状体を、前記ホモポリプロピレンの融点よりも高い温度で１２〜１４倍の延伸倍率で一軸延伸してフラットヤーンを製造することを特徴とするフラットヤーンの製造方法。
【請求項２】
前記帯状体を延伸する温度が、１７５〜１９５℃の範囲であることを特徴とする請求項１記載のフラットヤーンの製造方法。
【請求項３】
前記帯状体を延伸する際に、前記中間層の厚み方向の中心付近まで溶融するには至らないように延伸処理時間を調整することを特徴とする請求項１又は２記載のフラットヤーンの製造方法。
【請求項４】
前記表面層は、ランダムポリプロピレンとホモポリプロピレンとを含有し、ランダムポリプロピレンとホモポリプロピレンのブレンド比率は、１：９〜９：１の割合（重量比）であることを特徴とする請求項１、２又は３記載のフラットヤーンの製造方法。
【請求項５】
請求項１〜４のいずれかに記載のフラットヤーンの製造方法により製造されたフラットヤーンを縦糸及び横糸の何れか一方又は両方に用いて布状体を形成し、次いで該布状体を常温常圧で複数枚積層し、次いで加熱圧縮し、次いで冷却圧縮してクロス積層体を製造することを特徴とするクロス積層体の製造方法。
【請求項６】
前記加熱圧縮の際の温度が、１３０〜１６０℃の範囲であり、圧力が０．５〜３０ＭＰaの範囲であり、時間が１〜２０分の範囲であることを特徴とする請求項５記載のクロス積層体の製造方法。
【請求項７】
前記冷却圧縮の際の温度が、１０〜４０℃の範囲であり、圧力が０．５〜３０ＭＰaの範囲であり、時間が１〜２０分の範囲であることを特徴とする請求項５又は６記載のクロス積層体の製造方法。
【発明の詳細な説明】
【技術分野】
【０００１】
本発明はフラットヤーンの製造方法及びクロス積層体の製造方法に関し、詳しくは、安定量産が可能で生産性が良好なフラットヤーンの製造方法及びそのフラットヤーンを用いて形成されたクロス積層体の製造方法に関する。
【背景技術】
【０００２】
フィルムを裁断して得られる帯状体を一軸延伸することによって得られるフラットヤーンは、引張強度が大きいことから、様々な分野の糸素材として利用されている。特にフラットヤーンを用いて形成された布状体は高い機械的強度を有することから、シート、袋等の素材として多用されている。
【０００３】
また、近年では、同一材料で構成されたＳＲＰ（Self Reinforced Plastics）と称される自己強化高分子複合材料も開発されている。これは樹脂マトリックスと強化材が同じ素材である繊維強化プラスチック（Fiber Reinforced Plastics；FRP）であり、強化材となる配向した結晶性高分子とマトリックスとなる非配向高分子からなる。
【０００４】
このような複合材料は高強度・高弾性率のフィルムや繊維、フラットヤーンなどによって布状体を形成し、これを複数枚積層して加熱圧縮して得ることができ、得られたクロス積層体は、同一素材で構成されているためにリサイクルが可能であり、軽量でガラス繊維補強材に匹敵する曲げ弾性率を有し、更に耐衝撃性に優れ、低温での性能が良好である等の数々の利点を有しており、建築用材料、自動車用部材等の様々な分野での利用が期待されている。
【０００５】
従来、このようなフラットヤーンとして、特許文献１には、ポリプロピレンの中間層（Ｂ）及び中間層（Ｂ）の材料と同じ種類の表面層（Ａ）からなるＡＢＡタイプの一軸延伸されたフラットヤーンが開示されている。このフラットヤーンは中間層（Ｂ）の融点よりも低い温度で１２倍より高い延伸倍率で一軸延伸されており、少なくとも１０ＧＰａの引張弾性率を有している。
【先行技術文献】
【特許文献】
【０００６】
【特許文献１】特表２００４−５３４６８１号公報
【発明の概要】
【発明が解決しようとする課題】
【０００７】
しかしながら、高い機械的強度を有するフラットヤーンは、安定量産が難しいという問題がある。すなわち、一般に引張弾性率の大きなフラットヤーンを得るには延伸倍率を大きくすることが行われるが、延伸倍率を大きくするほど糸切れが発生し易くなり、生産性の低下を招くおそれが高くなる。
【０００８】
このため、延伸倍率をそれほど大きくしなくても所定の引張弾性率を発揮し、安定量産が可能なフラットヤーンが望まれている。
【０００９】
そこで、本発明の課題は、高い引張弾性率を有するフラットヤーンを安定量産できて生産性が良好なフラットヤーンの製造方法を提供することにある。
【００１０】
また、本発明の他の課題は、高い引張弾性率を有するフラットヤーンを使用して、高い曲げ弾性率と衝撃強度を兼ね備えたクロス積層体の製造方法を提供することを課題とする。
【００１１】
本発明の他の課題は、以下の記載により明らかとなる。
【課題を解決するための手段】
【００１２】
上記課題は、以下の各発明によって解決される。
【００１３】
１．重量平均分子量が５０万〜７０万であるホモポリプロピレンからなる中間層の両面に、少なくともランダムポリプロピレンを含む表面層をそれぞれ積層してなる帯状体を、前記ホモポリプロピレンの融点よりも高い温度で１２〜１４倍の延伸倍率で一軸延伸してフラットヤーンを製造することを特徴とするフラットヤーンの製造方法。
【００１４】
２．前記帯状体を延伸する温度が、１７５〜１９５℃の範囲であることを特徴とする前記１記載のフラットヤーンの製造方法。
【００１５】
３．前記帯状体を延伸する際に、前記中間層の厚み方向の中心付近まで溶融するには至らないように延伸処理時間を調整することを特徴とする前記１又は２記載のフラットヤーンの製造方法。
【００１６】
４．前記表面層は、ランダムポリプロピレンとホモポリプロピレンとを含有し、ランダムポリプロピレンとホモポリプロピレンのブレンド比率は、１：９〜９：１の割合（重量比）であることを特徴とする前記１、２又は３記載のフラットヤーンの製造方法。
【００１７】
５．前記１〜４のいずれかに記載のフラットヤーンの製造方法により製造されたフラットヤーンを縦糸及び横糸の何れか一方又は両方に用いて布状体を形成し、次いで該布状体を常温常圧で複数枚積層し、次いで加熱圧縮し、次いで冷却圧縮してクロス積層体を製造することを特徴とするクロス積層体の製造方法。
【００１８】
６．前記加熱圧縮の際の温度が、１３０〜１６０℃の範囲であり、圧力が０．５〜３０ＭＰaの範囲であり、時間が１〜２０分の範囲であることを特徴とする前記５記載のクロス積層体の製造方法。
【００１９】
７．前記冷却圧縮の際の温度が、１０〜４０℃の範囲であり、圧力が０．５〜３０ＭＰaの範囲であり、時間が１〜２０分の範囲であることを特徴とする前記５又は６記載のクロス積層体の製造方法。
【発明の効果】
【００２０】
本発明によれば、高い引張弾性率を有するフラットヤーンを安定量産できて生産性が良好なフラットヤーンの製造方法を提供することができる。
【００２１】
また、本発明によれば、高い引張弾性率を有するフラットヤーンを使用して、高い曲げ弾性率と衝撃強度を兼ね備えたクロス積層体を提供することができる。
【図面の簡単な説明】
【００２２】
【図１】本発明に係るフラットヤーンの断面構造を示す斜視図
【図２】クロス積層体の製造工程を示す工程図
【図３】クロス積層体に用いられる布状体の断面図
【図４】本発明に係るフラットヤーンの延伸倍率と引張弾性率との関係を示すグラフ
【図５】本発明外のフラットヤーンの延伸倍率と引張弾性率との関係を示すグラフ
【図６】本発明外のフラットヤーンの延伸倍率と引張弾性率との関係を示すグラフ
【発明を実施するための形態】
【００２３】
以下、本発明の実施の形態について説明する。
【００２４】
図１は本発明に係るフラットヤーンの断面構造を示す斜視図である。
【００２５】
フラットヤーン１は、中間層１０と、この中間層１０の両面にそれぞれ積層された表面層２０とによって構成されている。
【００２６】
中間層１０はホモポリプロピレンからなる。ホモポリプロピレンは、モノマー成分としてプロピレン以外の成分を含まないプロピレンの単独重合体である。
【００２７】
このホモプロピレンの重量平均分子量（Ｍｗ）は５０万〜７０万であり、好ましくは５０万〜６０万である。５０万を下回ると、所望の引張弾性率（８〜９ＧＰａ）を達成するために後述する延伸倍率を大きくしなくてはならない問題がある。また、７０万を上回ると、成形加工における押出機にかかる負担が大きく、安定量産が困難となる。
【００２８】
一方、表面層２０は、少なくともランダムポリプロピレンを含む。ランダムポリプロピレンは、モノマー成分としてのプロピレンと、全モノマー成分に対して数重量％程度のα−オレフィン（例えば、エチレン、１−ブテン、１−ペンテン、１−ヘキセン、４−メチル−１−ペンテン、１−ヘプテン、１−オクテン等のプロピレン以外のα−オレフィン）とが、ランダムに共重合したものである。
【００２９】
表面層２０は、ランダムポリプロピレン単独からなるものであってもよいが、ランダムポリプロピレンにホモポリプロピレンがブレンドされていてもよい。ランダムポリプロピレンとホモポリプロピレンとの割合（重量比）は、１：９〜９：１とすることが本発明の目的を達成する上で好ましい。
【００３０】
フラットヤーン１における中間層１０と表面層２０との厚みの層比は、表面層：中間層：表面層で０．５：９：０．５〜２：６：２とすることが好ましい。層比がこの範囲内にあることで、本発明の目的をより効果的に達成することができる。
【００３１】
このように中間層１０と表面層２０とが積層されたフラットヤーン１を製造する方法としては、中間層１０の両面に表面層２０が積層された３層の積層フィルムを作製し、この積層フィルムを適宜幅にスリットして帯状体（テープ状体）を作製し、これを一軸方向に延伸することによって得ることができる。また、積層フィルムをスリットする前にその積層フィルム自体を一軸方向に延伸し、延伸後に所定幅にスリットすることよって得ることもできる。
【００３２】
３層の積層フィルムを製造する方法としては、中間層１０、表面層２０となるフィルムをそれぞれ成形し、それらをドライラミネート法や熱ラミネート法を用いて積層する方法、中間層１０となるフィルムの両面に表面層２０となるフィルムを押出しラミネートする方法、あるいは、多層共押出法によって３層フィルムとして押出し成形する方法等の公知の方法から適宜選択することができる。成形の容易さやコスト面、並びに、各層間の接着性の点では、多層共押出法によって中間層１０と表面層２０の３層フィルムを一段で得る方法が好ましい。
【００３３】
本発明において一軸延伸処理は、前記ホモポリプロピレンの融点（通常１６５℃）よりも高い温度で１２〜１４倍の延伸倍率で行うことが特徴である。延伸する温度は、１７５〜１９５℃の範囲であることが好ましい。この温度は、中間層１０を構成するホモポリプロピレンの融点よりも１０℃〜４０℃程度高い温度である。この温度範囲及びこの倍率範囲で一軸延伸処理を行うことで、比較的低い延伸倍率でありながらも８ＧＰａ〜９ＧＰａの引張弾性率を得ることができ、高い機械的強度を有するフラットヤーン１を安定量産することが可能となる。
【００３４】
温度及び延伸倍率が、上記範囲よりも下回ったり、逆に上回ったりすると、いずれも延伸時に破断し易くなり、安定量産することが困難となる。
【００３５】
フラットヤーン１を延伸する際に、一軸延伸処理を中間層１０を構成するホモポリプロピレンの融点よりも高い温度で行っているが、前記中間層の厚み方向の中心付近まで溶融するには至らないように延伸処理時間を調整することが好ましい。破断等の問題を回避することができるからである。
【００３６】
一軸延伸処理のための加熱手段としては、例えば熱風循環オーブン、熱ロール、熱板、赤外線照射、熱油、蒸気等の公知の加熱手段を用いることができる。
【００３７】
また、延伸操作は一段もしくは二段以上の多段で行うことができるが、好ましくは二段以下で行うことである。
【００３８】
本発明におけるフラットヤーン１の形状は、目的に応じて任意に設定することができるが、例えば繊度は好ましくは１００ｄｔ〜１００００ｄｔ、より好ましくは５００ｄｔ〜５０００ｄｔの範囲であり、糸幅は好ましくは０．５ｍｍ〜１０ｍｍ、より好ましくは１．０ｍｍ〜８ｍｍの範囲であり、総厚みは１０μｍ〜２００μｍが好ましく、より好ましくは１５μｍ〜１００μｍの範囲である。
【００３９】
本発明におけるフラットヤーン１には、目的に応じて各種の添加剤を添加することができる。具体的には、有機リン系、チオエーテル系等の酸化防止剤；ヒンダードアミン系等の光安定剤；ベンゾフェノン系、ベンゾトリアゾール系、ベンゾエート系等の紫外線吸収剤；帯電防止剤；ビスアミド系、ワックス系、有機金属塩系等の分散剤；アミド系、有機金属塩系等の滑剤；含臭素系有機系、リン酸系、メラミンシアヌレート系、三酸化アンチモン等の難燃剤；低密度ポリエチレン、線状低密度ポリエチレン等の延伸助剤；有機顔料；無機顔料；無機充填剤；有機充填材；金属イオン系等の無機抗菌剤、有機抗菌剤；有機リン系、安息香酸系、ソルビトール系等の核剤等が挙げられる。
【００４０】
本発明に係るクロス積層体は、図２に示すように、上記フラットヤーンを織成して布状体を形成し（織成工程Ｐ１）、次いで、得られた布状体を複数枚積層し（積層工程Ｐ２）、次いで、加熱圧縮し（加熱圧縮工程Ｐ３）、更に冷却圧縮する（冷却圧縮工程Ｐ４）ことにより得られる。
【００４１】
織成工程Ｐ１において、布状体はフラットヤーン１を縦糸及び横糸の何れか一方又は両方に用いて織成することによって得られるが、好ましくは、布状体２はフラットヤーン１を縦糸１Ａ及び横糸１Ｂの両方に用いて織成することによって得られる（図３参照）。織成方法としては一般には平織又は綾織とすることができる。
【００４２】
布状体２における縦糸１Ａ、横糸１Ｂの打込み本数は、機械的強度を高める観点から、縦糸１Ａが５〜５０本／吋、横糸１Ｂが５〜５０本／吋とすることが好ましい。得られる布状体２の縦横の物性差を極力なくすため、縦糸１Ａと横糸１Ｂとで同一のものを使用し、打込み本数も上記範囲内で同一とすることが好ましい。
【００４３】
布状体２の目付重量は、機械的強度を高める観点から、３０〜５００ｇ／ｍ２とすることが好ましい。
【００４４】
積層工程Ｐ２では、このようにして得られた布状体２を複数枚用意し、常温、常圧環境下で積層する。積層枚数は目的に応じて任意に設定できるが、一般にクロス積層体にある程度の機械的強度を付与する観点から、２枚〜２０枚とすることが好ましい。
【００４５】
加熱圧縮工程Ｐ３では、複数枚積層した布状体２の積層物を圧縮する。圧縮条件は、中間層１０が溶融しない程度の温度範囲で行うことが好ましく、例えば１３０℃〜１６０℃とすることができる。この温度範囲で圧縮することで、中間層１０は溶融しないが、表面層２０は中間層１０よりも融点が低いため、この表面層２０が溶融し、隣接する布状体２間を強固に接着する。
【００４６】
圧縮時の圧力は０．５ＭＰａ〜３０ＭＰａ、圧縮時間は１〜２０分とすることが好ましい。
【００４７】
冷却圧縮工程Ｐ４では、加熱圧縮された積層物を冷却条件で圧縮する。ここで冷却とは、加熱圧縮工程Ｐ３における温度条件よりも低い温度で行うことであり、具体的には１０〜４０℃で行うことが好ましい。この冷却圧縮工程Ｐ４によって、加熱により溶融した表面層２０が硬化することにより、各布状体２が強固に硬化されたクロス積層体を得ることができる。
【００４８】
圧縮時の圧力は０．５ＭＰａ〜３０ＭＰａ、圧縮時間は１〜２０分とすることが好ましい。
【００４９】
加熱圧縮工程Ｐ３及び冷却圧縮工程Ｐ４において用いられる圧縮手段は特に問わず、油圧プレス機、ロールプレス機、ダブルベルトプレス機等の適宜公知の装置を用いることができる。
【００５０】
この冷却圧縮工程Ｐ４を経て最終的に得られるクロス積層体は、軽量で高い機械的強度を得る観点から、０．５ｍｍ〜１０ｍｍの厚みとすることが好ましい。
【実施例】
【００５１】
＜フラットヤーンＡの製造＞
中間層の樹脂として、重量平均分子量（Ｍｗ）５５万、融点１６６℃のホモポリプロピレンを使用した。両表面層の樹脂は、ランダムポリプロピレン７０％、ホモポリプロピレン３０％となるようにブレンドしたブレンド樹脂を用いた。
【００５２】
多層共押出法によって、上記ホモポリプロピレンからなる中間層と、その両面に上記ランダムポリプロピレンとホモポリプロピレンのブレンド樹脂からなる表面層との３層フィルムを作製した。表面層：中間層：表面層の厚みの層比は１：８：１であった。
【００５３】
得られた３層フィルムをスリットして、幅４．５ｍｍの帯状体を作製した。その帯状体を表１に示す延伸温度及び延伸倍率を変化させて、一軸延伸処理してフラットヤーンＡを作製した。作製したフラットヤーンの引張弾性率（ＧＰａ）をＪＩＳ  Ｌ１０１３によって測定した。その結果を表１及び図４に示す。
【００５４】
【表１】
2014019981.tif 000003
【００５５】
＜フラットヤーンＢの製造＞
中間層の樹脂を重量平均分子量（Ｍｗ）４０万、融点１６５℃のホモポリプロピレンとした以外はフラットヤーンＡと同一のポリプロピレンによって、表面層：中間層：表面層の厚みの層比が１：８：１となる３層フィルムを作製し、同様に帯状体を作製し、その帯状体を表２に示す延伸温度及び延伸倍率を変化させて、一軸延伸処理してフラットヤーンＢを作製した。作製したフラットヤーンの引張弾性率（ＧＰａ）を上記同様に測定し、その結果を表２及び図５に示す。
【００５６】
【表２】
2014019981.tif 000004
【００５７】
＜フラットヤーンＣの製造＞
中間層の樹脂を重量平均分子量（Ｍｗ）３５万、融点１６５℃のホモポリプロピレンとした以外はフラットヤーンＡと同一のポリプロピレンによって、表面層：中間層：表面層の厚みの層比は１：８：１となる３層フィルムを作製し、同様に帯状体を作製し、その帯状体を表３に示す延伸温度及び延伸倍率を変化させて、一軸延伸処理してフラットヤーンＣを作製した。作製したフラットヤーンの引張弾性率（ＧＰａ）を同様に測定し、その結果を表３及び図６に示す。
【００５８】
【表３】
2014019981.tif 000005
【００５９】
図４に示されるように、中間層を構成するホモポリプロピレンの融点よりも１０℃〜３０℃高い温度で１２倍〜１４倍の一軸延伸を行うことによって得られたフラットヤーンＡ（本発明品）は、８ＧＰａ〜９ＧＰａの引張弾性率を有していることがわかる。
【００６０】
なお、１４倍を超える延伸条件又は１２倍〜１３倍の延伸倍率でも温度範囲が本発明範囲から逸脱する条件では、いずれも延伸処理時に糸切れが生じてしまい、フラットヤーンを生産できなかった。
【００６１】
一方、図５、図６に示されるように、中間層を構成するホモポリプロピレンの重量平均分子量（Ｍｗ）が５０万を下回る場合、フラットヤーンの生産は可能であったが、全体的に引張弾性率が低くなっている。例えば８ＧＰａの引張弾性率を得るためには、本発明では図４に示すように１２倍の延伸倍率で済むところ、図５に示すフラットヤーンＢでは１６０℃、１７０℃で１４倍以上、１５０℃、１８０℃で１５倍以上、１９０℃で１６倍以上で延伸処理しなくてはならず、また、図６に示すフラットヤーンＣでは、１５０℃で１５倍以上、１６０℃で１６倍以上で延伸処理しなくてはならない。
【００６２】
つまり、フラットヤーンＢ、Ｃでは、本発明と同様の引張弾性率を有するフラットヤーンとする場合、延伸倍率を大きくしなくてはならない。大きな延伸倍率でフラットヤーンを製造しようとすると、生産性が低下する。
【００６３】
すなわち、本発明によれば、８ＧＰａ〜９ＧＰａの引張弾性率を有するフラットヤーンを安定量産することができ生産性に優れることがわかる。
【００６４】
＜クロス積層体の製造＞
上記のように製造された延伸倍率１３倍のフラットヤーンＡを縦糸及び横糸として用いて平織りすることにより布状体を織成した。打込み本数は、縦糸１５本／吋、横糸１５本／吋、目付け重量は２００ｇ／ｍ２であった。
【００６５】
この布状体を８枚積層し、常温常圧環境下で積層した後、油圧プレス機を用いて圧縮した。加熱圧縮条件は、温度１５０℃、圧力１５ＭＰａ、圧縮時間は３分とした。また、冷却圧縮条件は、温度３５℃、圧力１５ＭＰａ、圧縮時間は２分とした。これにより得られたクロス積層体の物性を表４に示す。
【００６６】
【表４】
2014019981.tif 000006
【００６７】
一般的なポリプロピレンの射出成形品では、曲げ弾性率が１０００〜２０００ＭＰａ程度、シャルピー衝撃強度が５〜２０ｋＪ／ｍ２程度であり、柔軟であるが強度が弱く、また、一般的なガラス短繊維を含有するＦＲＰ成形品では、曲げ弾性率が５０００ＭＰａ程度、シャルピー衝撃強度が２０ｋＪ／ｍ２程度であり、硬いが脆い性質がある。これに対し、本発明に係るクロス積層体は、高い曲げ弾性率とシャルピー衝撃強度を兼ね備えた優れた性質を示していることがわかる。
【符号の説明】
【００６８】
１：フラットヤーン
１Ａ：縦糸
１Ｂ：横糸
１０：中間層
２０：表面層
【図１】
2014019981.tif 000007
【図２】
2014019981.tif 000008
【図３】
2014019981.tif 000009
【図４】
2014019981.tif 000010
【図５】
2014019981.tif 000011
【図６】
2014019981.tif 000012